СПОСОБ ИЗГОТОВЛЕНИЯ КОНТАКТ-ДЕТАЛИ ДЛЯ ПЕРЕКЛЮЧАЮЩЕГО УСТРОЙСТВА И КОНТАКТ-ДЕТАЛЬ

1. Способ изготовления детали методом порошковой металлургии, в частности, контакт-детали для низковольтных, средневольтных, высоковольтных и генераторных выключателей, в котором в детали, и/или в контакт-детали, и/или в порошково-металлическом материале, находящемся в пресс-форме, формируется контур в виде паза или пазов в направлении, практически параллельном нормали к поверхности детали или контакт-детали.
2. Способ по п.1, в котором контур в виде паза или пазов формируется в порошковой смеси посредством пленки, расположенной между инструментом и порошковым металлом.
3. Способ по п.2, в котором пленка является тонкой пластиковой пленкой.
4. Способ по п.3, в котором пластиковая пленка является постоянным контактом или фиксированным контактом.
5. Способ по п.2, в котором пленка является тонкой металлической пленкой.
6. Способ по пп.3, 4 или 5, в котором пленка имеет толщину от 0,001 мм до 2 мм.
7. Способ по одному из пп.1-5, в котором пленка вставляется в пресс-форму на порошковую металлическую заготовку прямым экструдированием на отдельном этапе способа до выпрессовывания пазов.
8. Способ по п.6, в котором пленка вставляется в пресс-форму на порошковую металлическую заготовку прямым экструдированием на отдельном этапе способа до выпрессовывания пазов.
9. Способ по одному из пп.1-5, 8, в котором порошковая смесь является смесью меди и хрома.
10. Способ по п.6, в котором порошковая смесь является смесью меди и хрома.
11. Способ по п.7, в котором порошковая смесь является смесью меди и хрома.
12. Способ по одному из пп.1-5, 8, 10, 11, в котором контакт-деталь выполнена в виде многослойной контакт-детали.
13. Способ по п.6, в котором контакт-деталь выполнена в виде многослойной контакт-детали.
14. Способ по п.7, в котором контакт-деталь выполнена в виде многослойной контакт-детали.
15. Способ по п.9, в котором контакт-деталь выполнена в виде многослойной контакт-детали.
16. Способ по одному из пп.1-5, 8, 10, 11, 13-15, в котором пропорциональный состав хрома составляет от 0 до 100 вес.%.
17. Способ по п.6, в котором пропорциональный состав хрома составляет от 0 до 100 вес.%.
18. Способ по п.7, в котором пропорциональный состав хрома составляет от 0 до 100 вес.%.
19. Способ по п.9, в котором пропорциональный состав хрома составляет от 0 до 100 вес.%.
20. Способ по п.12, в котором пропорциональный состав хрома составляет от 0 до 100 вес.%.
21. Способ по одному из пп.1-5, 8, 10, 11, 13-15, 17-20, в котором порошок является легированным порошком.
22. Способ по п.6, в котором порошок является легированным порошком.
23. Способ по п.7, в котором порошок является легированным порошком.
24. Способ по п.9, в котором порошок является легированным порошком.
25. Способ по п.12, в котором порошок является легированным порошком.
26. Способ по п.16, в котором порошок является легированным порошком.
27. Способ по одному из пп.1-5, 8, 10, 11, 13-15, 17-20, 22-26, в котором порошок имеет форму гранул с частицами размером от 0 до 150 мкм.
28. Способ по п.6, в котором порошок имеет форму гранул с частицами размером от 0 до 150 мкм.
29. Способ по п.7, в котором порошок имеет форму гранул с частицами размером от 0 до 150 мкм.
30. Способ по п.9, в котором порошок имеет форму гранул с частицами размером от 0 до 150 мкм.
31. Способ по п.12, в котором порошок имеет форму гранул с частицами размером от 0 до 150 мкм.
32. Способ по п.16, в котором порошок имеет форму гранул с частицами размером от 0 до 150 мкм.
33. Способ по п.21, в котором порошок имеет форму гранул с частицами размером от 0 до 150 мкм.
34. Способ по одному из пп.1-5, 8, 10, 11, 13-15, 17-20, 22-26, 28-33, в котором после процесса прессования и/или после термообработки заготовки осуществляют калибровочное прессования на окончательный размер.
35. Способ по п.6, в котором после процесса прессования и/или после термообработки заготовки осуществляют калибровочное прессования на окончательный размер.
36. Способ по п.7, в котором после процесса прессования и/или после термообработки заготовки осуществляют калибровочное прессование на окончательный размер.
37. Способ по п.9, в котором после процесса прессования и/или после термообработки заготовки осуществляют калибровочное прессование на окончательный размер.
38. Способ по п.12, в котором после процесса прессования и/или после термообработки заготовки осуществляют калибровочное прессование на окончательный размер.
39. Способ по п.16, в котором после процесса прессования и/или после термообработки заготовки осуществляют калибровочное прессование на окончательный размер.
40. Способ по п.21, в котором после процесса прессования и/или после термообработки заготовки осуществляют калибровочное прессование на окончательный размер.
41. Способ по п.27, в котором после процесса прессования и/или после термообработки заготовки осуществляют калибровочное прессование на окончательный размер.
42. Способ по одному из пп.1-5, 8, 10, 11, 13-15, 17-20, 22-26, 28-33, 35-41, в котором деталь или контакт-деталь проходит химическую термообработку в водородной среде и/или дегазацию методом вакуумной термообработки.
43. Способ по п.6, в котором деталь или контакт-деталь проходит химическую термообработку в водородной среде и/или дегазацию методом вакуумной термообработки.
44. Способ по п.7, в котором деталь или контакт-деталь проходит химическую термообработку в водородной среде и/или дегазацию методом вакуумной термообработки.
45. Способ по п.9, в котором деталь или контакт-деталь проходит химическую термообработку в водородной среде и/или дегазацию методом вакуумной термообработки.
46. Способ по п.12, в котором деталь или контакт-деталь проходит химическую термообработку в водородной среде и/или дегазацию методом вакуумной термообработки.
47. Способ по п.21, в котором деталь или контакт-деталь проходит химическую термообработку в водородной среде и/или дегазацию методом вакуумной термообработки.
48. Способ по п.27, в котором деталь или контакт-деталь проходит химическую термообработку в водородной среде и/или дегазацию методом вакуумной термообработки.
49. Способ по п.34, в котором деталь или контакт-деталь проходит химическую термообработку в водородной среде и/или дегазацию методом вакуумной термообработки.
50. Деталь, изготовленная способом по одному или нескольким предыдущим пп.1-49.
51. Деталь по п.50, являющаяся контакт-деталью для низковольтных, средневольтных, высоковольтных или генераторных выключателей.